La présente invention est avantageusement complétée par les caractéristiques suivantes, prises individuellement ou en l’une quelconque de leurs combinaisons techniquement possibles : - le matériau présente une température de transition vitreuse comprise entre -55°C et 10°C inclus, notamment comprise entre -45°C et +5°C, - le matériau présente une fraction massique du ou des polymères acrylique(s) dans la première couche comprise entre 0,21 et 0,62, notamment comprise entre 0,21 et 0,51, et préférentiellement comprise entre 0,21 et 0,35, - le matériau présente une fraction massique du ou des agent(s) tackifiant(s) dans la première couche comprise entre 0,17 et 0,60, notamment comprise entre 0,22 et 0,35, et préférentiellement comprise entre 0,22 et 0,26, - le matériau présente une fraction massique du ou des agent(s) plastifiants dans la première couche comprise entre 0,07 et 0,43, notamment comprise entre 0,12 et 0,31, et préférentiellement comprise entre 0,16 et 0,26, - l’agent tackifiant comprend une résine hydrogénée, et préférentiellement une résine colophane hydrogénée, - le ou les polymère(s) acrylique(s) sont formés à partir de monomères choisis dans le groupe formé par l’acrylate de méthyle, le méthacrylate de méthyle, l’acrylate d’éthyle, le méthacrylate d’éthyle, l’acrylate de propyle, le méthacrylate de propyle, l’acrylate d’isopropyle, le méthacrylate d’isopropyle, l’acrylate de butyle, le méthacrylate de butyle, l’acrylate d’isobutyle, le méthacrylate d’isobutyle, l’acrylate de tert-butyle, le méthacrylate de tert-butyle, l’acrylate de pentyle, le méthacrylate de pentyle, l’acrylate d’isoamyle, le méthacrylate d’isoamyle, l’acrylate d’hexyle, le méthacrylate d’hexyle, l’acrylate de cyclohexyle, le méthacrylate de cyclohexyle, l’acrylate d’octyle, le méthacrylate d’octyle, l’acrylate d’isooctyle, le méthacrylate d’isooctyle, l’acrylate de nonyle, le méthacrylate de nonyle, l’acrylate d’isononyle, le méthacrylate d’isononyle, le méthacrylate d’isobornyle, l’acrylate de décyle, le méthacrylate de décyle, l’acrylate de dodécyle, le méthacrylate de dodécyle, l’acrylate de tridécyle, le méthacrylate de tridécyle, l’acrylate de hexadécyle, le méthacrylate d’hexadécyle, l’acrylate d’octadécyle, le méthacrylate d’octadécyle, l’acrylate de 2-éthylhexyle, le méthacrylate de 2-éthylhexyle, le formate de vinyle, l’acétate de vinyle, le propionate de vinyle, l’acrylate de 2-hydroxyéthyle, le méthacrylate d’hydroxyéthyle, l’acrylate de 2-hydroxypropyle, le méthacrylate de 2-hydroxypropyle, l’acide acrylique, le styrène et l’acrylonitrile, - la première couche d’amortissement présente une épaisseur e comprise entre 5 µm et 500 µm, notamment comprise entre 30 µm et 100 µm. - le matériau comprend un premier polymère acrylique présentant une première température de transition vitreuse T g1 , et un deuxième polymère présentant une deuxième température de transition vitreuse T g2 , supérieure à T g1 , la différence entre la deuxième température de transition vitreuse T g2 et entre la première température de transition vitreuse T g1 étant préférentiellement supérieure à 10°C, et préférentiellement supérieure à 20°C, - la première couche d’amortissement est en contact direct avec la deuxième feuille de verre, - l’ensemble vitré comprend une deuxième couche d’amortissement, la deuxième couche d’amortissement étant agencée entre la première couche d’amortissement et la deuxième feuille de verre, la deuxième couche d’amortissement étant en contact direct avec la deuxième feuille de verre, - la première couche d’amortissement est formée par un premier matériau présentant un premier facteur de perte η 1 , la deuxième couche d’amortissement est formée par un deuxième matériau présentant un deuxième facteur de perte η 2 , l'ensemble vitré comprenant une couche intermédiaire, la couche intermédiaire étant agencée entre la première couche d’amortissement et la deuxième couche d’amortissement, la couche intermédiaire étant formée par un troisième matériau présentant un troisième facteur de perte η 3 , le troisième facteur de perte η 3 étant strictement inférieur au premier facteur de perte η 1 et strictement inférieur au deuxième facteur de perte η 2 , - le premier matériau présente un premier module d’Young E 1 et une partie réelle du premier module d’Young E ’1 , le deuxième matériau présente un deuxième module d’Young E 2 et une partie réelle du deuxième module d’Young E ’2 , le troisième matériau présente un troisième module d’Young E 3 et une partie réelle du troisième module d’Young E ’3 , la partie réelle du troisième module d’Young E ’3 étant strictement supérieure à la partie réelle du premier module d’Young E ’1 et à la partie réelle du deuxième module d’Young E ’ 2 , - la première feuille de verre présente une première épaisseur e 1 , la deuxième feuille de verre présente une deuxième épaisseur e 2 , la première épaisseur e 1 étant strictement supérieure à la deuxième épaisseur e 2 , la première épaisseur e 1 étant préférentiellement comprise entre 1 mm inclus et 5 mm inclus, la deuxième épaisseur e 2 étant préférentiellement comprise entre 0,5 mm inclus et 5 mm exclu, - le matériau de la première couche d’amortissement présente un facteur de perte maximum η 1max dans une gamme de fréquences comprise entre 1 kHz et 10 kHz, - le facteur de perte maximum η 1max est supérieur à 1, et préférentiellement supérieur à 3,5, - l’ensemble vitré est un ensemble vitré latéral d’un véhicule, préférentiellement un ensemble vitré latéral ouvrant d’un véhicule.